(57)【要約】【課題】簡便かつ高精度にハニカム構造体の圧力損失を予測することができる予測式を導いて圧力損失を予測するハニカム構造体の圧力損失予測方法を提供する。【解決手段】ハニカム構造体１の圧力損失を構成する要素を、数値流体解析法によって得られた内部圧力分布により、入口区間要素、中央助走区間要素、中央発達層流区間要素、及び出口区間要素の四つの要素に仮想的に分解し、それぞれの要素における圧力損失の予測値ΔＰ１，ΔＰ２，ΔＰ３，ΔＰ４を、下記式（１）〜（４）に示す第一〜第四の関数により得、得られたそれぞれの圧力損失の予測値を加算することによって、そのハニカム構造体の圧力損失を予測する圧力損失予測方法。ΔＰ１＝ｆ（ＯＦＡ，ρ，Ｖ）    …（１）ΔＰ２＝ｆ（ＯＦＡ，Ｋ，ρ，Ｖ）    …（２）ΔＰ３＝ｆ（ＯＦＡ，ｋ，Ｒｅ，ρ，Ｖ，ＨＤ，Ｌ）    …（３）ΔＰ４＝ｆ（ＯＦＡ，ρ，Ｖ）    …（４）【選択図】なし【特許請求の範囲】
【請求項１】
隔壁によって流体の流路となるセルが区画形成された筒状のハニカム構造体の入口側の端面から前記流体を流入させて出口側の端面から流出させた際の圧力損失を予測するハニカム構造体の圧力損失予測方法であって、
前記ハニカム構造体の圧力損失を構成する要素を、数値流体解析法によって得られた内部圧力分布により、入口区間要素、中央助走区間要素、中央発達層流区間要素、及び出口区間要素の四つの要素に仮想的に分解し、
前記入口区間要素における圧力損失の予測値ΔＰ１を、下記式（１）に示す第一の関数により得、前記中央助走区間要素における圧力損失の予測値ΔＰ２を、下記式（２）に示す第二の関数により得、前記中央発達層流区間要素における圧力損失の予測値ΔＰ３を、下記式（３）に示す第三の関数により得、前記出口区間要素における圧力損失の予測値ΔＰ４を、下記式（４）に示す第四の関数により得、
得られたそれぞれの前記圧力損失の予測値を加算することによって、前記ハニカム構造体の圧力損失を予測するハニカム構造体の圧力損失予測方法。
ΔＰ１＝ｆ（ＯＦＡ，ρ，Ｖ）    …（１）
ΔＰ２＝ｆ（ＯＦＡ，Ｋ，ρ，Ｖ）    …（２）
ΔＰ３＝ｆ（ＯＦＡ，ｋ，Ｒｅ，ρ，Ｖ，ＨＤ，Ｌ）    …（３）
ΔＰ４＝ｆ（ＯＦＡ，ρ，Ｖ）    …（４）
（但し、ＯＦＡは前記ハニカム構造体の開口率、ρは前記流体の流体密度、Ｖは前記流体の前記入口側の端面における平均流速、ｋは前記ハニカム構造体の圧力損失係数、Ｒｅはレイノルズ数、ＨＤは前記ハニカム構造体の等価円直径、Ｌは前記ハニカム構造体の軸方向の長さ、Ｋは付加的水頭降下係数を示す）
【請求項２】
前記ハニカム構造体の圧力損失係数ｋが、前記ハニカム構造体のセルピッチＣｐと、前記ハニカム構造体の前記隔壁の厚さＷｔと、前記セルの前記ハニカム構造体の軸方向に垂直な断面の形状における曲率半径Ｒとを変数とし、入口流速分布が均一になるように調整された実体品用流動抵抗計測装置を用いた実体計測実験による値との誤差が±５％となるように、数値流体解析法により無次元化処理した値である請求項１に記載のハニカム構造体の圧力損失予測方法。
【請求項３】
隔壁を備え、前記隔壁によって流体の流路となるセルが区画形成された筒状のハニカム構造体であって、
前記ハニカム構造体の圧力損失係数ｋが、０．８９〜０．９６であるハニカム構造体。
【請求項４】
前記ハニカム構造体の圧力損失係数ｋが、前記ハニカム構造体のセルピッチＣｐと、前記ハニカム構造体の前記隔壁の厚さＷｔと、前記セルの前記ハニカム構造体の軸方向に垂直な断面の形状における曲率半径Ｒとを変数とし、入口流速分布が均一になるように調整された実体品用流動抵抗計測装置を用いた実体計測実験による値との誤差が±５％となるように、数値流体解析法により無次元化処理した値である請求項３に記載のハニカム構造体。
【請求項５】
隔壁によって流体の流路となるセルが区画形成された筒状のハニカム成形体を得、得られた前記ハニカム成形体を焼成してハニカム構造体を得るハニカム構造体の製造方法であって、
前記ハニカム構造体の圧力損失係数ｋが、０．８９〜０．９６となるように、前記ハニカム構造体のセルピッチＣｐと、前記ハニカム構造体の前記隔壁の厚さＷｔと、前記セルの前記ハニカム構造体の軸方向に垂直な断面の形状における曲率半径Ｒとを変数とし、入口流速分布が均一になるように調整された実体品用流動抵抗計測装置を用いた実体計測実験による値との誤差が±５％となるように、数値流体解析法により無次元化処理して前記ハニカム成形体の形状を決定するハニカム構造体の製造方法。
【請求項６】
前記ハニカム成形体の形状を決定する際に、前記ハニカム構造体の圧力損失を構成する要素を、数値流体解析法によって得られた内部圧力分布により、入口区間要素、中央助走区間要素、中央発達層流区間要素、及び出口区間要素の四つの要素に仮想的に分解し、
前記入口区間要素における圧力損失の予測値ΔＰ１を、下記式（５）に示す第一の関数により得、前記中央助走区間要素における圧力損失の予測値ΔＰ２を、下記式（６）に示す第二の関数により得、前記中央発達層流区間要素における圧力損失の予測値ΔＰ３を、下記式（７）に示す第三の関数により得、前記出口区間要素における圧力損失の予測値ΔＰ４を、下記式（８）に示す第四の関数により得、
得られたそれぞれの前記圧力損失の予測値を加算することによって、前記ハニカム構造体の圧力損失を予測する請求項５に記載のハニカム構造体の製造方法。
ΔＰ１＝ｆ（ＯＦＡ，ρ，Ｖ）    …（５）
ΔＰ２＝ｆ（ＯＦＡ，Ｋ，ρ，Ｖ）    …（６）
ΔＰ３＝ｆ（ＯＦＡ，ｋ，Ｒｅ，ρ，Ｖ，ＨＤ，Ｌ）    …（７）
ΔＰ４＝ｆ（ＯＦＡ，ρ，Ｖ）    …（８）
（但し、ＯＦＡは前記ハニカム構造体の開口率、ρは前記流体の流体密度、Ｖは前記流体の前記入口側の端面における平均流速、ｋは前記ハニカム構造体の圧力損失係数、Ｒｅはレイノルズ数、ＨＤは前記ハニカム構造体の等価円直径、Ｌは前記ハニカム構造体の軸方向の長さ、Ｋは付加的水頭降下係数を示す）
【発明の詳細な説明】
【技術分野】
【０００１】
本発明は、ハニカム構造体の圧力損失予測方法、ハニカム構造体及びその製造方法に関する。さらに詳しくは、簡便かつ高精度にハニカム構造体の圧力損失を予測することができる予測式を導いて圧力損失を予測するハニカム構造体の圧力損失予測方法、また、その圧力損失が低減されたハニカム構造体及びその製造方法に関する。
【背景技術】
【０００２】
ガソリンエンジン等の内燃機関から排出される排気ガスには、窒素酸化物（ＮＯX）、炭化水素（Ｈｙｄｒｏ  Ｃａｒｂｏｎ）、或いは一酸化炭素等の有害成分が多量に含まれている。この有害成分がそのまま大気中に放出されると環境汚染を引き起こすため、内燃機関からの排気ガス流路には、排気ガス中の有害成分を浄化するための触媒担体が搭載されることが一般的である。
【０００３】
このような目的で使用される触媒担体としては、例えば、隔壁によって、ガスの流路となる多数のセルが区画形成されたハニカム構造体を挙げることができ、特に、ガソリンエンジン、ディーゼルエンジン等の内燃機関や燃焼装置の排気ガス浄化用又は排気ガス処理用の触媒担体として広く用いられている。
【０００４】
このハニカム構造体が自動車やトラック等の排気ガス浄化用触媒担体に用いられる場合、環境問題への配慮から排気ガス規制が年々強化される傾向があることから、これに対応すべく排気ガス浄化用触媒には浄化性能の向上が求められている。他方、エンジン開発の面からは、低燃費、高出力化の指向が顕著に示されており、このような状況に対応すべく、ハニカム構造体には圧力損失の低減が求められている。
【０００５】
上述したように、このハニカム構造体の圧力損失は、排気ガス浄化用触媒担体等としての仕様決めや設計を行う際の考慮すべき重要な要因であるが、従来、ハニカム構造体の圧力損失を得るためには、実際に所定の形状のハニカム構造体やその試作品を製造し、製造したハニカム構造体の圧力損失を測定することによって行われていた（例えば、特許文献１）。
【特許文献１】特開平５−２６１３００号公報
【発明の開示】
【発明が解決しようとする課題】
【０００６】
しかしながら、排気ガス浄化用触媒担体等に用いるハニカム構造体の仕様決めや設計を行う場合には、例えば、そのハニカム構造体やその試作品を製造し、実際に圧力損失を測定しなければならず、試作品等の製造に時間が掛かるという問題や、複数の試作品等を製造する場合にはコスト高になるという問題があった。また、一般的に、ハニカム構造体の圧力損失を、簡便かつ高精度に予測することは困難とされており、大きさや材質の異なる複数のハニカム構造体の圧力損失を、それぞれ簡便に予測することはできなかった。
【０００７】
本発明は、上述した問題に鑑みてなされたものであり、簡便かつ高精度にハニカム構造体の圧力損失を予測することができる予測式を導いて圧力損失を予測するハニカム構造体の圧力損失予測方法、また、その圧力損失が低減されたハニカム構造体及びその製造方法を提供する。
【課題を解決するための手段】
【０００８】
本発明は、以下のハニカム構造体の圧力損失予測方法、ハニカム構造体及びその製造方法を提供する。
【０００９】
［１］隔壁によって流体の流路となるセルが区画形成された筒状のハニカム構造体の入口側の端面から前記流体を流入させて出口側の端面から流出させた際の圧力損失を予測するハニカム構造体の圧力損失予測方法であって、前記ハニカム構造体の圧力損失を構成する要素を、数値流体解析法によって得られた内部圧力分布により、入口区間要素、中央助走区間要素、中央発達層流区間要素、及び出口区間要素の四つの要素に仮想的に分解し、前記入口区間要素における圧力損失の予測値ΔＰ１を、下記式（１）に示す第一の関数により得、前記中央助走区間要素における圧力損失の予測値ΔＰ２を、下記式（２）に示す第二の関数により得、前記中央発達層流区間要素における圧力損失の予測値ΔＰ３を、下記式（３）に示す第三の関数により得、前記出口区間要素における圧力損失の予測値ΔＰ４を、下記式（４）に示す第四の関数により得、得られたそれぞれの前記圧力損失の予測値を加算することによって、前記ハニカム構造体の圧力損失を予測するハニカム構造体の圧力損失予測方法（以下、「第一の発明」ということがある）。
ΔＰ１＝ｆ（ＯＦＡ，ρ，Ｖ）    …（１）
ΔＰ２＝ｆ（ＯＦＡ，Ｋ，ρ，Ｖ）    …（２）
ΔＰ３＝ｆ（ＯＦＡ，ｋ，Ｒｅ，ρ，Ｖ，ＨＤ，Ｌ）    …（３）
ΔＰ４＝ｆ（ＯＦＡ，ρ，Ｖ）    …（４）
（但し、ＯＦＡは前記ハニカム構造体の開口率、ρは前記流体の流体密度、Ｖは前記流体の前記入口側の端面における平均流速、ｋは前記ハニカム構造体の圧力損失係数、Ｒｅはレイノルズ数、ＨＤは前記ハニカム構造体の等価円直径、Ｌは前記ハニカム構造体の軸方向の長さ、Ｋは付加的水頭降下係数を示す）
【００１０】
［２］前記ハニカム構造体の圧力損失係数ｋが、前記ハニカム構造体のセルピッチＣｐと、前記ハニカム構造体の前記隔壁の厚さＷｔと、前記セルの前記ハニカム構造体の軸方向に垂直な断面の形状における曲率半径Ｒとを変数とし、入口流速分布が均一になるように調整された実体品用流動抵抗計測装置を用いた実体計測実験による値との誤差が±５％となるように、数値流体解析法により無次元化処理した値である前記［１］に記載のハニカム構造体の圧力損失予測方法。
【００１１】
［３］隔壁を備え、前記隔壁によって流体の流路となるセルが区画形成された筒状のハニカム構造体であって、前記ハニカム構造体の圧力損失係数ｋが、０．８９〜０．９６であるハニカム構造体（以下、「第二の発明」ということがある）。
【００１２】
［４］前記ハニカム構造体の圧力損失係数ｋが、前記ハニカム構造体のセルピッチＣｐと、前記ハニカム構造体の前記隔壁の厚さＷｔと、前記セルの前記ハニカム構造体の軸方向に垂直な断面の形状における曲率半径Ｒとを変数とし、入口流速分布が均一になるように調整された実体品用流動抵抗計測装置を用いた実体計測実験による値との誤差が±５％となるように、数値流体解析法により無次元化処理した値である前記［３］に記載のハニカム構造体。
【００１３】
［５］隔壁によって流体の流路となるセルが区画形成された筒状のハニカム成形体を得、得られた前記ハニカム成形体を焼成してハニカム構造体を得るハニカム構造体の製造方法であって、前記ハニカム構造体の圧力損失係数ｋが、０．８９〜０．９６となるように、前記ハニカム構造体のセルピッチＣｐと、前記ハニカム構造体の前記隔壁の厚さＷｔと、前記セルの前記ハニカム構造体の軸方向に垂直な断面の形状における曲率半径Ｒとを変数とし、入口流速分布が均一になるように調整された実体品用流動抵抗計測装置を用いた実体計測実験による値との誤差が±５％となるように、数値流体解析法により無次元化処理して前記ハニカム成形体の形状を決定するハニカム構造体の製造方法（以下、「第三の発明」ということがある）。
【００１４】
［６］前記ハニカム成形体の形状を決定する際に、前記ハニカム構造体の圧力損失を構成する要素を、数値流体解析法によって得られた内部圧力分布により、入口区間要素、中央助走区間要素、中央発達層流区間要素、及び出口区間要素の四つの要素に仮想的に分解し、前記入口区間要素における圧力損失の予測値ΔＰ１を、下記式（５）に示す第一の関数により得、前記中央助走区間要素における圧力損失の予測値ΔＰ２を、下記式（６）に示す第二の関数により得、前記中央発達層流区間要素における圧力損失の予測値ΔＰ３を、下記式（７）に示す第三の関数により得、前記出口区間要素における圧力損失の予測値ΔＰ４を、下記式（８）に示す第四の関数により得、得られたそれぞれの前記圧力損失の予測値を加算することによって、前記ハニカム構造体の圧力損失を予測する前記［５］に記載のハニカム構造体の製造方法。
ΔＰ１＝ｆ（ＯＦＡ，ρ，Ｖ）    …（５）
ΔＰ２＝ｆ（ＯＦＡ，Ｋ，ρ，Ｖ）    …（６）
ΔＰ３＝ｆ（ＯＦＡ，ｋ，Ｒｅ，ρ，Ｖ，ＨＤ，Ｌ）    …（７）
ΔＰ４＝ｆ（ＯＦＡ，ρ，Ｖ）    …（８）
（但し、ＯＦＡは前記ハニカム構造体の開口率、ρは前記流体の流体密度、Ｖは前記流体の前記入口側の端面における平均流速、ｋは前記ハニカム構造体の圧力損失係数、Ｒｅはレイノルズ数、ＨＤは前記ハニカム構造体の等価円直径、Ｌは前記ハニカム構造体の軸方向の長さ、Ｋは付加的水頭降下係数を示す）
【発明の効果】
【００１５】
本発明のハニカム構造体の圧力損失予測方法によれば、簡便かつ高精度にハニカム構造体の圧力損失を予測することができる予測式を導いて圧力損失を予測することができる。また、本発明のハニカム構造体は、その圧力損失が低減されたものであり、例えば、触媒担体として好適に用いることができる。また、本発明のハニカム構造体の製造方法は、上述したハニカム構造体を簡便かつ低コストに製造することができる。
【発明を実施するための最良の形態】
【００１６】
以下、本発明の実施の形態を、図面を参照しながら詳細に説明するが、本発明は、これに限定されて解釈されるものではなく、本発明の範囲を逸脱しない限りにおいて当業者の知識に基づいて、種々の変更、修正、改良を加え得るものである。
【００１７】
本発明の発明者らは、さまざまな種類のハニカム構造体の圧力損失を測定したところ、数値流体解析による結果が、実際に風洞実験により測定した圧力損失の値と強い相関関係があることを確認した。図１は、ハニカム構造体の圧力損失を数値流体解析により解析した結果と、風洞実験により測定した圧力損失とを比較するグラフであり、横軸が風洞実験により測定した圧力損失（実測値）を示し、縦軸がハニカム構造体の圧力損失を数値流体解析により解析した圧力損失（解析値）を示す。図１に示すグラフより、数値流体解析の結果がハニカム構造体の内部で起こっている現象を高い精度で表現しているということに気が付いた。以上のようなことから、実際には計測不可能なハニカム構造体の内部圧力分布を数値流体解析により高精度に補足し、得られた内部圧力分布により、ハニカム構造体の圧力損失を構成する要素を、一般的に流体力学で用いられる関数によって示すことが可能な複数の要素に仮想的に分解し、それぞれの要素に起因する変数を設定することによって、それぞれの要素毎の圧力損失の予測値を算出し、得られた圧力損失の予測値を加算することによりハニカム構造体の圧力損失を簡便かつ高精度に予測することができるということを見出した。
【００１８】
以下、本発明（第一の発明）のハニカム構造体の圧力損失予測方法の一の実施の形態について説明する。本実施の形態のハニカム構造体の圧力損失予測方法は、図２に示すような、隔壁２によって流体の流路となるセル３が区画形成された筒状のハニカム構造体１の入口側の端面４ａから流体を流入させて出口側の端面４ｂから流出させた際の圧力損失を予測するハニカム構造体の圧力損失予測方法であって、ハニカム構造体１の圧力損失を構成する要素を、数値流体解析法によって得られた内部圧力分布により、入口区間要素、中央助走区間要素、中央発達層流区間要素、及び出口区間要素の四つの要素に仮想的に分解し、入口区間要素における圧力損失の予測値ΔＰ１を、下記式（１）に示す第一の関数により得、中央助走区間要素における圧力損失の予測値ΔＰ２を、下記式（２）に示す第二の関数により得、中央発達層流区間要素における圧力損失の予測値ΔＰ３を、下記式（３）に示す第三の関数により得、出口区間要素における圧力損失の予測値ΔＰ４を、下記式（４）に示す第四の関数により得、得られたそれぞれの圧力損失の予測値を加算することによって、そのハニカム構造体の圧力損失を予測するものである。
ΔＰ１＝ｆ（ＯＦＡ，ρ，Ｖ）    …（１）
ΔＰ２＝ｆ（ＯＦＡ，Ｋ，ρ，Ｖ）    …（２）
ΔＰ３＝ｆ（ＯＦＡ，ｋ，Ｒｅ，ρ，Ｖ，ＨＤ，Ｌ）    …（３）
ΔＰ４＝ｆ（ＯＦＡ，ρ，Ｖ）    …（４）
（但し、ＯＦＡはハニカム構造体１の開口率、ρは流体の流体密度、Ｖは流体の入口側の端面４ａにおける平均流速、ｋはハニカム構造体１の圧力損失係数、Ｒｅはレイノルズ数、ＨＤはハニカム構造体１の等価円直径、Ｌはハニカム構造体１の軸方向の長さ、Ｋは付加的水頭降下係数を示す）
【００１９】
このように構成することによって、ハニカム構造体１の圧力損失の値を仮想的に分解した上記式（１）〜（４）を用いて、簡便かつ高精度にハニカム構造体１の圧力損失を予測することができる。このため、触媒担体等に用いられるハニカム構造体の仕様決めや設計を行う場合に、適切な判断を行うための材料として利用することができる。
【００２０】
ここで、図３（ａ）は、本実施の形態のハニカム構造体の圧力損失予測方法における予測対象となるハニカム構造体の入口側の端面の一部を拡大した拡大図であり、図３（ｂ）は、図３（ａ）に示すハニカム構造体を、流体の流れ方向に切断した断面図であり、図３（ｃ）は、図３（ｂ）に示すハニカム構造体の内部圧力分布を示すグラフである。なお、図３（ｃ）は数値流体解析法によって得られたグラフであり、横軸がハニカム構造体１の入口側の端面４ａからの距離を示し、縦軸がハニカム構造体１の内部圧力、即ち、隔壁２によって区画形成されたセル３内部を通過する流体５の圧力を示す。
【００２１】
図３（ａ）〜図３（ｃ）に示すように、ハニカム構造体１の内部圧力、即ち、ハニカム構造体１の入口側の端面４ａからセル３に流入した流体５の圧力は、入口側の端面４ａからの距離に比例して一定の割合で変化するのではなく、所定の領域毎に特徴的な変化をしていることが分かる。本実施の形態のハニカム構造体の圧力損失予測方法においては、この特徴的な圧力変化を構成する要素に分けてそれぞれ予測を行うことにより、さまざまな大きさや形状のハニカム構造体について、高精度にその圧力損失を予測することが可能となった。
【００２２】
具体的には、本実施の形態のハニカム構造体の圧力損失予測方法においては、特徴的な圧力変化を構成する要素（ハニカム構造体の圧力損失を構成する要素）を、入口区間要素Ａ、中央助走区間要素Ｂ、中央発達層流区間要素Ｃ、及び出口区間要素Ｄの四つの要素に仮想的に分解し、それぞれの圧力損失について予測を行う。このハニカム構造体１の圧力損失を構成する四つの要素は、所定の変数を定義することにより、一般的に流体力学で用いられる関数を用いてそれぞれの圧力損失の予測値を算出することが可能なものである。
【００２３】
上述した入口区間要素Ａは、ハニカム構造体１の入口側の端面４ａから流体５が流入する際に、セル３の実質的な断面積が、セル３を区画する隔壁２に相当する分減少することにより生ずる圧力損失を構成する要素である。この入口区間要素Ａにおける圧力損失の予測値ΔＰ１は、ハニカム構造体１の開口率ＯＦＡと、流体５の流体密度ρと、入口側の端面４ａの流体５の平均流速Ｖとを変数として含む第一の関数（上記式（１））から圧力損失予測値を得ることができる。
【００２４】
ハニカム構造体１の流入側の端面４ａからセル３に流入した流体５は、それぞれのセル３の内部を通過する際に、セル３内に層流を発達させる。中央発達層流区間要素Ｃは、この層流によって生ずる圧力損失を構成する要素である。この中央発達層流区間要素Ｃにおける圧力損失の予測値ΔＰ３は、ハニカム構造体１の開口率ＯＦＡと、ハニカム構造体の圧力損失係数ｋと、レイノルズ数Ｒｅと、流体５の流体密度ρと、入口側の端面４ａの流体５の平均流速Ｖと、ハニカム構造体１の等価円直径ＨＤと、ハニカム構造体１の軸方向の長さＬとを変数として含む第三の関数（上記式（３））により得ることができる。
【００２５】
中央助走区間要素Ｂは、上述したように流体５が層流を形成する際に、過剰な圧力損失を生ずることがあり、その過剰に上昇する圧力損失を構成する要素である。この中央助走区間要素Ｂにおける圧力損失の予測値ΔＰ２は、ハニカム構造体１の開口率ＯＦＡと、付加的水頭降下係数Ｋと、流体５の流体密度ρと、入口側の端面４ａの流体５の平均流速Ｖとを変数として含む第二の関数（上記式（２））により得ることができる。
【００２６】
また、出口区間要素Ｄは、隔壁２に区画されたセル３を通過していた流体５が、ハニカム構造体１の出口側の端面４ｂから流出する際に、セル３の実質的な断面積が、隔壁２に相当する分増大することにより生ずる圧力損失を構成する要素である。この出口区間要素Ｄにおける圧力損失の予測値ΔＰ４は、ハニカム構造体１の開口率ＯＦＡと、流体５の流体密度ρと、入口側の端面４ａの流体５の平均流速Ｖとを変数として含む第四の関数（上記式（４））により得ることができる。なお、この出口区間要素Ｄにおいては、実際には圧力が増大しており、圧力損失予測値は負の値となる。
【００２７】
なお、中央助走区間要素Ｂと、中央発達層流区間要素Ｃとは、図４に示すように、層流が発達する区間での流体の圧力分布を示す曲線１０に対して、直線性が２％以内の区間におけるデータに対する最小二乗法より得られる１次近似式で定義される接線１１を引き、その接線１１と曲線１０との接点１２よりハニカム構造体の入口側に相当する部分を中央助走区間要素Ｂとし、出口側に相当する部分を中央発達層流区間要素Ｃとすることによって分離することができる。
【００２８】
また、本実施の形態のハニカム構造体の圧力損失予測方法においては、第一〜第四の関数における変数のうち係数として扱われるもの、具体的には、ハニカム構造体の圧力損失係数ｋ、付加的水頭降下係数Ｋ、ハニカム構造体の軸方向の長さＬ、及びハニカム構造体の開口率ＯＦＡは、実際の測定値から最適な数値を算出することができる。
【００２９】
例えば、ハニカム構造体の圧力損失係数ｋは、図３（ａ）及び図３（ｂ）に示すように、ハニカム構造体１のセルピッチＣｐと、ハニカム構造体１の隔壁２の厚さＷｔと、セル３のハニカム構造体１の軸方向に垂直な断面の形状における曲率半径Ｒとを変数とし、入口流速分布が均一になるように調整された実体品用流動抵抗計測装置を用いた実体計測実験による値との誤差が±５％となるように、数値流体解析法により無次元化処理した値である。なお、本実施の形態におけるセルピッチＣｐとは、ある規則に従う形状パターンの最小繰り返し間隔のことをいう。
【００３０】
以上のようにして、図３（ａ）〜図３（ｃ）に示すような入口区間要素Ａ、中央助走区間要素Ｂ、中央発達層流区間要素Ｃ、及び出口区間要素Ｄの四つの要素についての圧力損失の予測値ΔＰ１，ΔＰ２，ΔＰ３，ΔＰ４を得、得られたそれぞれの圧力損失の予測値ΔＰ１，ΔＰ２，ΔＰ３，ΔＰ４を加算することにより、ハニカム構造体１の圧力損失を簡便かつ高精度に予測することができる。
【００３１】
また、図５に示すように、本実施の形態のハニカム構造体の圧力損失予測方法においては、隔壁２の表面に触媒６が担持されたハニカム構造体１の圧力損失を予測する場合においても、上述した方法により圧力損失を予測することができる。この場合には、圧力損失を予測するハニカム構造体１においては、触媒６が担持された状態における開口率ＯＦＡとする。同様に、無次元化処理して圧力損失係数ｋを得る場合に、変数とするハニカム構造体１の隔壁２の厚さＷｔとして、隔壁２単独の厚さＷｔ´に触媒６の厚さｔを含めた厚さ（Ｗｔ＝Ｗｔ´＋２ｔ）を用いればよい。また、セル３のハニカム構造体１の軸方向に垂直な断面の形状における曲率半径Ｒは、触媒６が担持された状態のセル３の曲率半径Ｒを用いる。
【００３２】
このように、本実施の形態のハニカム構造体の圧力損失の予測方法においては、触媒６が担持されたハニカム構造体１の圧側損失を予測する際には、触媒６が担持された状態でのセル３の形状を考慮すればよいことから、別途、他の式を用いなくとも高精度な圧力損失の予測値を得ることができる。
【００３３】
次に、本発明（第二の発明）のハニカム構造体の一の実施の形態について説明する。本実施の形態のハニカム構造体は、図２に示すような、隔壁２を備え、隔壁２によって流体の流路となるセル３が区画形成された筒状のハニカム構造体１であって、ハニカム構造体１の圧力損失係数ｋが、０．８９〜０．９６であるものである。圧力損失係数ｋは、図３（ａ）及び図３（ｂ）に示すような、ハニカム構造体１のセルピッチＣｐと、ハニカム構造体１の隔壁の厚さＷｔと、セルのハニカム構造体の軸方向に垂直な断面の形状における曲率半径Ｒとを変数とし、入口流速分布が均一になるように調整された実体品用流動抵抗計測装置を用いた実体計測実験による値との誤差が±５％となるように、数値流体解析法により無次元化処理することで得ることができ、当業者であれば、簡便に算出可能の値である。このように、圧力損失係数ｋが０．８９〜０．９６であると、ハニカム構造体１のセルピッチＣｐと、ハニカム構造体１の隔壁２の厚さＷｔと、セル３のハニカム構造体の軸方向に垂直な断面の形状における曲率半径Ｒとの関係が、ハニカム構造体１の圧力損失を軽減するように決定されており、従来のハニカム構造体と比較して圧力損失が低減されている。
【００３４】
本実施の形態のハニカム構造体１は、圧力損失係数ｋが、０．８９〜０．９６としているが、圧力損失をさらに低減するためには、０．９１〜０．９３５であることが好ましい。圧力損失係数ｋが、０．９１未満、又は０．９３５を超えた場合には、従来のハニカム構造体の圧力損失との差が小さく、圧力損失が低減される効果を十分に得ることができないことがある。
【００３５】
また、本実施の形態のハニカム構造体１においては、特に限定されることはないが、ハニカム構造体１のセルピッチＣｐは、０．６〜２．７ｍｍであることが好ましく、０．７３〜２．５４ｍｍであることがさらに好ましい。このように構成することによって、ハニカム構造体１の圧力損失が効果的に低減される。
【００３６】
また、ハニカム構造体１の隔壁２の厚さＷｔは、０．０１〜０．５ｍｍであることが好ましく、０．０３〜０．４３ｍｍであることがさらに好ましい。ハニカム構造体１の隔壁２の厚さＷｔが０．０１ｍｍ未満であると、ハニカム構造体１の機械的強度が低下して破損し易くなることがある。また、ハニカム構造体１の隔壁２の厚さＷｔが０．５ｍｍを超えると、ハニカム構造体１の開口率が低下して圧力損失を低減させる効果が十分に得られないことがある。
【００３７】
また、セル３のハニカム構造体１の軸方向に垂直な断面の形状における曲率半径Ｒは、０．００１〜１．２ｍｍであることが好ましい。曲率半径Ｒが０．００１ｍｍ未満であると、形状変化による圧損低減効果が十分でないことがあり、半径Ｒが１．２ｍｍを超えると、流路面積が小さくなり圧力損失が大きくなることがある。
【００３８】
なお、本実施の形態のハニカム構造体１の形状を決定する際には、上述した第一の発明の実施の形態であるハニカム構造体の圧力損失の予測方法を用いることにより、より圧力損失が低減された形状とすることが可能となる。
【００３９】
本実施の形態のハニカム構造体１においては、隔壁２を構成する材料に特に制限はないが、強度、耐熱性、耐久性等の観点から、主成分は酸化物又は非酸化物の各種セラミックスや金属等が好ましく、具体的には、例えば、セラミックスとしてはコージェライト、ムライト、アルミナ、スピネル、炭化珪素、窒化珪素、窒化アルミニウム、ジルコニア、リチウムアルミニウムシリケート及びチタン酸アルミニウム等を挙げることができ、金属としてはＦｅ−Ｃｒ−Ａｌ系金属及び金属珪素等を挙げることができ、これらの中から選ばれた１種又は２種以上を主成分とすることが好ましい。また、活性炭、シリカゲル、ゼオライト等の吸着材料も隔壁２の好適な材料として挙げることができる。さらに高強度、高耐熱性等の観点からは、アルミナ、ムライト、ジルコニア、炭化珪素及び窒化珪素からなる群から選ばれた１種又は２種以上であることが好ましく、熱伝導率及び耐熱性の観点からは、炭化珪素又は珪素−炭化珪素複合材料が特に適している。ここで、「主成分」とは、隔壁２の５０質量％以上、好ましくは７０質量％以上、さらに好ましくは８０質量％以上を構成することを意味する。
【００４０】
また、隔壁２が多孔質体である場合の隔壁２の気孔径に特に制限はなく、当業者であれば用途に合わせて適宜選択することができる。一般に、気孔径は流体の粘度等によって選択することができる。
【００４１】
また、本実施の形態のハニカム構造体１においては、隔壁２の表面及び内部に触媒が担持されていてもよい。このような触媒としては、例えば、貴金属系のＰｔ、Ｐｄ、Ｒｈ等、非金属系のペロブスカイト型触媒等を好適例として挙げることができる。なお、例えば、上述したように隔壁２の表面及び内部に触媒が担持されている場合には、図５に示すように、ハニカム構造体１の隔壁２の厚さＷｔとして、触媒６の厚さｔを含めた厚さ（Ｗｔ＝Ｗｔ´＋２ｔ）を用い、セル３のハニカム構造体１の軸方向に垂直な断面の形状における曲率半径Ｒを、触媒６が担持された状態の値を用いる。
【００４２】
また、図２に示すハニカム構造体１においては、セル３のハニカム構造体１の軸方向に垂直な断面の形状が四角形の場合を示しているが、セル３のハニカム構造体１の軸方向に垂直な断面の形状については四角形に限定されることはなく、例えば、三角形や六角形等の他の多角形であってもよい。また、セル３のハニカム構造体１の軸方向に垂直な断面の形状においては、四角形や三角形や六角形等の多角形の頂点が所定の曲率を有するように構成された形状であってもよい。
【００４３】
次に、本発明（第三の発明）のハニカム構造体の製造方法の一の実施の形態について説明する。本実施の形態のハニカム構造体の製造方法は、隔壁によって流体の流路となるセルが区画形成された筒状のハニカム成形体を得、得られたハニカム成形体を焼成してハニカム構造体を得るハニカム構造体の製造方法であって、ハニカム構造体の圧力損失係数ｋが、０．８９〜０．９６となるように、ハニカム構造体のセルピッチＣｐと、ハニカム構造体の隔壁の厚さＷｔと、セルのハニカム構造体の軸方向に垂直な断面の形状における曲率半径Ｒとを変数とし、入口流速分布が均一になるように調整された実体品用流動抵抗計測装置を用いた実体計測実験による値との誤差が±５％となるように、数値流体解析法により無次元化処理してハニカム成形体の形状を決定するハニカム構造体の製造方法である。
【００４４】
以下、具体例に基づいて本実施の形態のハニカム構造体の製造方法をさらに詳細に説明する。まず、最終製品としてのハニカム構造体の仕様条件に応じて実現可能な、ハニカム構造体のセルピッチＣｐ、ハニカム構造体の隔壁の厚さＷｔ、及びセルのハニカム構造体の軸方向に垂直な断面の形状における曲率半径Ｒの範囲を決定する。
【００４５】
次に、上述した実現可能な範囲でのハニカム構造体のセルピッチＣｐ、ハニカム構造体の隔壁の厚さＷｔ、及びセルのハニカム構造体の軸方向に垂直な断面の形状における曲率半径Ｒを変数とし、入口流速分布が均一になるように調整された実体品用流動抵抗計測装置を用いた実体計測実験による値との誤差が±５％となるように、数値流体解析法により無次元化処理して、ハニカム構造体の圧力損失係数ｋが、０．８９〜０．９６となるように、ハニカム成形体の形状を決定し、ハニカム構造体のセルピッチＣｐ、ハニカム構造体の隔壁の厚さＷｔ、及びセルのハニカム構造体の軸方向に垂直な断面の形状における曲率半径Ｒのそれぞれの値を決定する。
【００４６】
次に、第二の発明の実施の形態のハニカム構造体において、隔壁を構成する好ましい材料として挙げたセラミックスや金属等の成分を含む坏土を調製し、無次元化処理して決定した形状に押出成形することが可能な口金を用いて、調製した坏土を押出成形して、隔壁によって流体の流路となるセルが区画形成された筒状のハニカム成形体を成形する。
【００４７】
次に、得られたハニカム成形体を焼成してハニカム構造体を製造する。なお、焼成を行う前に必要に応じてハニカム成形体を乾燥してもよい。また、得られたハニカム成形体に対して、さらに切断等の機械加工を行い所定の形状となるように調整してもよい。このハニカム成形体を焼成する工程については、従来公知のハニカム構造体の製造方法にて行われている焼成に準じて行うことができる。
【００４８】
このように構成することによって、圧力損失が低減されたハニカム構造体を、簡便かつ安価に製造することができる。また、本実施の形態のハニカム構造体の製造方法においては、焼成して得られたハニカム構造体の隔壁にさらに触媒を担持してもよい。触媒を担持する方法については特に限定されることはないが、例えば、ハニカム構造体の隔壁に対して、触媒成分を含む触媒液をウォッシュコートした後、高温で熱処理して焼き付ける方法等を挙げることができる。なお、例えば、隔壁に触媒を担持する場合には、圧力損失係数ｋが０．８９〜０．９６となるようにハニカム成形体の形状を決定する際に、図５に示すように、ハニカム構造体１の隔壁２の厚さＷｔとして、隔壁２単独の厚さＷｔ´に触媒６の厚さｔを含めた厚さ（Ｗｔ＝Ｗｔ´＋２ｔ）を用いる。また、セル３のハニカム構造体１の軸方向に垂直な断面の形状における曲率半径Ｒは、触媒６が担持された状態のセル３の曲率半径Ｒを用いる。
【００４９】
また、本実施の形態のハニカム構造体の製造方法においては、ハニカム成形体の形状を決定する際に、圧力損失係数ｋが、０．８９〜０．９６とするものであるが、０．９１〜０．９３５とすることが好ましい。圧力損失係数ｋが、０．９１未満、又は０．９３５を超えた場合には、従来のハニカム構造体の圧力損失との差が小さく、圧力損失が低減される効果を十分に得ることができないことがある。
【００５０】
また、本実施の形態のハニカム構造体の製造方法においては、ハニカム成形体の形状を決定する際に、ハニカム構造体の圧力損失を構成する要素を、数値流体解析法によって得られた内部圧力分布により、入口区間要素、中央助走区間要素、中央発達層流区間要素、及び出口区間要素の四つの要素に仮想的に分解し、入口区間要素における圧力損失の予測値ΔＰ１を、下記式（５）に示す第一の関数により得、中央助走区間要素における圧力損失の予測値ΔＰ２を、下記式（６）に示す第二の関数により得、中央発達層流区間要素における圧力損失の予測値ΔＰ３を、下記式（７）に示す第三の関数により得、出口区間要素における圧力損失の予測値ΔＰ４を、下記式（８）に示す第四の関数により得、得られたそれぞれの圧力損失の予測値を加算することによって、ハニカム構造体の圧力損失を予測することが好ましい。
ΔＰ１＝ｆ（ＯＦＡ，ρ，Ｖ）    …（５）
ΔＰ２＝ｆ（ＯＦＡ，Ｋ，ρ，Ｖ）    …（６）
ΔＰ３＝ｆ（ＯＦＡ，ｋ，Ｒｅ，ρ，Ｖ，ＨＤ，Ｌ）    …（７）
ΔＰ４＝ｆ（ＯＦＡ，ρ，Ｖ）    …（８）
（但し、ＯＦＡはハニカム構造体の開口率、ρは流体の流体密度、Ｖは流体の入口側の端面における平均流速、ｋはハニカム構造体の圧力損失係数、Ｒｅはレイノルズ数、ＨＤはハニカム構造体の等価円直径、Ｌはハニカム構造体の軸方向の長さ、Ｋは付加的水頭降下係数を示す）
【００５１】
本実施の形態のハニカム構造体の製造方法における、得られるハニカム構造体の圧力損失を予測する具体的な方法としては、第一の発明のハニカム構造体の圧力損失の予測方法の実施の形態において説明した方法と同様の方法によって実現することができる。
【実施例】
【００５２】
以下、本発明を実施例により具体的に説明するが、本発明はこれに限定されるものではない。
【００５３】
それぞれ形状や材料、流量、温度の異なるハニカム設計に必要な条件を網羅する範囲のハニカム計測条件について、それぞれのハニカム構造体の圧力損失を構成する要素を、数値流体解析法によって得られた内部圧力分布により、入口区間要素、中央助走区間要素、中央発達層流区間要素、及び出口区間要素の四つの要素に仮想的に分解し、本発明（第一の発明）のハニカム構造体の圧力損失予測方法の一の実施の形態において説明した方法に従って、それぞれの圧力損失を予測した。圧力損失を予測したハニカム構造体の内訳は、四角セル、六角セル、三角セル、コルゲートハニカム、触媒担持用のハニカム構造体であり、計測条件は、室温〜１０００℃、０〜１０Ｎｍ3／ｍｉｎである。
【００５４】
一方、上述した範囲のハニカム構造体を実際に製造し、それぞれの圧力損失を風洞実験により測定した。図６は、上述したハニカム構造体の圧力損失予測方法によって予測した圧力損失と、風洞実験により測定した圧力損失と比較するグラフであり、横軸がハニカム構造体の圧力損失予測方法によって予測した圧力損失（予測値）を示し、縦軸が風洞実験により測定した圧力損失（実測値）を示す。
【００５５】
図６に示すように、ハニカム構造体の圧力損失予測方法によって予測した予測値は、風洞実験により測定した実測値と非常に近い値を示しており、図６における各点の近似直線の傾きは０．９３７７であり、多項式近似のＲ2値は０．９９６４であった。また、予測値の実測値とのズレは、大きく予測する方向に最大で１３％、小さく予測する方向に最大で１０．６％であった。
【００５６】
このように本発明のハニカム構造体の圧力損失予測方法によって、ハニカム構造体の圧力損失を簡便かつ高精度に予測することができる。
【００５７】
また、別途、上述の範囲における任意のハニカム解析条件について、本発明のハニカム構造体の圧力損失予測方法によって圧力損失を予測し、また、市販の数値圧力解析プログラムを用いて同様に圧力損失を解析した。図７は、上述したハニカム構造体の圧力損失予測方法によって予測した圧力損失と、数値圧力解析プログラムにより解析した圧力損失と比較するグラフであり、横軸がハニカム構造体の圧力損失予測方法によって予測した圧力損失（予測値）を示し、縦軸が数値圧力解析プログラムにより解析した圧力損失（解析値）を示す。
【００５８】
図７に示すように、ハニカム構造体の圧力損失予測方法によって予測した予測値は、縦軸が数値圧力解析プログラム（株式会社シーディー・アダプコ・ジャパン製：商品名（商標）「ＳＴＡＲ−ＣＤ」）により解析した解析値と非常に近い値を示しており、図７における各点の近似直線の傾きは０．９８９６であり、多項式近似のＲ2値は０．９９９７であった。また、予測値の解析値とのズレは、大きく予測する方向に最大で９．８％、小さく予測する方向に最大で２．７％であった。
【産業上の利用可能性】
【００５９】
本発明のハニカム構造体の圧力損失予測方法は、簡便かつ高精度にハニカム構造体の圧力損失を予測することができる予測式を導いて圧力損失を予測することが可能であることから、触媒担体等に用いられるハニカム構造体の仕様決めや設計を行う場合に、適切な判断を行うための材料として利用することができる。また、本発明のハニカム構造体は、圧力損失が低減されており、触媒担体等に好適に用いることができる。さらに、本発明のハニカム構造体の製造方法は、このようなハニカム構造体を簡便かつ低コストに製造することができる。
【図面の簡単な説明】
【００６０】
【図１】ハニカム構造体の圧力損失を数値流体解析により解析した結果と、風洞実験により測定した圧力損失とを比較するグラフであり、横軸が風洞実験により測定した圧力損失（実測値）を示し、縦軸がハニカム構造体の圧力損失を数値流体解析により解析した圧力損失（解析値）を示す。
【図２】本発明のハニカム構造体の圧力損失予測方法の一の実施の形態における予測対象となるハニカム構造体を模式的に示す斜視図である。
【図３】図３（ａ）は、本発明のハニカム構造体の圧力損失予測方法の一の実施の形態における予測対象となるハニカム構造体の入口側の端面の一部を拡大した拡大図であり、図３（ｂ）は、図３（ａ）に示すハニカム構造体を流体の流れ方向に切断した断面図であり、図３（ｃ）は、図３（ｂ）に示すハニカム構造体の内部圧力分布を示すグラフである。
【図４】図３（ｂ）に示すハニカム構造体の内部圧力分布を示すグラフである。
【図５】隔壁の表面に触媒が担持されたハニカム構造体の中心軸に垂直な断面を模式的に示す断面図である。
【図６】本実施例のハニカム構造体の圧力損失予測方法によって予測した圧力損失と、風洞実験により測定した圧力損失と比較するグラフであり、横軸がハニカム構造体の圧力損失予測方法によって予測した圧力損失（予測値）を示し、縦軸が風洞実験により測定した圧力損失（実測値）を示す。
【図７】本実施例のハニカム構造体の圧力損失予測方法によって予測した圧力損失と、数値圧力解析プログラムにより解析した圧力損失と比較するグラフであり、横軸がハニカム構造体の圧力損失予測方法によって予測した圧力損失（予測値）を示し、縦軸が数値圧力解析プログラムにより解析した圧力損失（解析値）を示す。
【符号の説明】
【００６１】
１…ハニカム構造体、２…隔壁、３…セル、４ａ…入口側の端面、４ｂ…出口側の端面、５…流体、６…触媒、１０…層流が発達する区間での流体の圧力分布を示す曲線（曲線）、１１…接線、１２…接点、Ａ…入口区間要素、Ｂ…中央助走区間要素、Ｃ…中央発達層流区間要素、Ｄ…出口区間要素。
【図１】
2005337086.tif 000002
【図２】
2005337086.tif 000003
【図３】
2005337086.tif 000004
【図４】
2005337086.tif 000005
【図５】
2005337086.tif 000006
【図６】
2005337086.tif 000007
【図７】
2005337086.tif 000008